(57)【要約】      （修正有）【課題】外部量子効率が高い発光素子を提供する。また、駆動電圧の低い発光素子を提供する。【解決手段】一対の電極間に、燐光性化合物及び熱活性化遅延蛍光を示す物質を含む発光層を有し、熱活性化遅延蛍光を示す物質の蛍光スペクトルのピーク及び／又は燐光スペクトルのピークが、燐光性化合物の吸収スペクトルの最も低エネルギー側の吸収帯と重なり、一対の電極間に電圧を印加することにより、発光層において、燐光性化合物が燐光を発する発光素子を提供する。【選択図】図１
2019050377.tif 000002
【特許請求の範囲】
【請求項１】
一対の電極間に、発光層を有し、
前記発光層は、燐光性化合物と、熱活性化遅延蛍光を示す物質とを含み、
前記熱活性化遅延蛍光を示す物質の蛍光スペクトルのピークは、前記燐光性化合物の吸収スペクトルの最も低エネルギー側の吸収帯と重なる発光装置。
【発明の詳細な説明】
【技術分野】
【０００１】
有機エレクトロルミネッセンス（ＥＬ：Ｅｌｅｃｔｒｏｌｕｍｉｎｅｓｃｅｎｃｅ）現象
を利用した発光素子（以下、有機ＥＬ素子とも記す）に関する。
【背景技術】
【０００２】
有機ＥＬ素子の研究開発が盛んに行われている。有機ＥＬ素子の基本的な構成は、一対の
電極間に発光物質を含む発光層を挟んだものであり、薄型軽量化できる、入力信号に高速
に応答できる、直流低電圧駆動が可能であるなどの特性から、次世代のフラットパネルデ
ィスプレイ素子として注目されている。また、このような発光素子を用いたディスプレイ
は、コントラストや画質に優れ、視野角が広いという特徴も有している。さらに、有機Ｅ
Ｌ素子は面光源であるため、液晶ディスプレイのバックライトや照明等の光源としての応
用も考えられている。
【０００３】
有機ＥＬ素子の発光機構は、キャリア注入型である。すなわち、電極間に発光層を挟んで
電圧を印加することにより、電極から注入された電子及びホール（正孔）が再結合して発
光物質が励起状態となり、その励起状態が基底状態に戻る際に発光する。そして、励起状
態の種類としては、一重項励起状態（Ｓ＊）と三重項励起状態（Ｔ＊）が可能である。ま
た、発光素子におけるその統計的な生成比率は、Ｓ＊：Ｔ＊＝１：３であると考えられて
いる。
【０００４】
発光性の有機化合物は通常、基底状態が一重項状態である。したがって、一重項励起状態
（Ｓ＊）からの発光は、同じスピン多重度間の電子遷移であるため蛍光と呼ばれる。一方
、三重項励起状態（Ｔ＊）からの発光は、異なるスピン多重度間の電子遷移であるため燐
光と呼ばれる。ここで、蛍光を発する化合物（以下、蛍光性化合物と記す）は室温におい
て、通常、燐光は観測されず蛍光のみが観測される。したがって、蛍光性化合物を用いた
発光素子における内部量子効率（注入したキャリアに対して発生するフォトンの割合）の
理論的限界は、Ｓ＊：Ｔ＊＝１：３であることを根拠に２５％とされている。
【０００５】
一方、燐光を発する化合物（以下、燐光性化合物と記す）を用いれば、内部量子効率は１
００％にまで理論上は可能となる。つまり、蛍光性化合物に比べて高い発光効率を得るこ
とが可能になる。このような理由から、高効率な発光素子を実現するために、燐光性化合
物を用いた発光素子の開発が近年盛んに行われている。特に、燐光性化合物としては、そ
の燐光量子収率の高さゆえに、イリジウム等を中心金属とする有機金属錯体が注目されて
おり、例えば、特許文献１には、イリジウムを中心金属とする有機金属錯体が燐光材料と
して開示されている。
【０００６】
上述した燐光性化合物を用いて発光素子の発光層を形成する場合、燐光性化合物の濃度消
光や三重項−三重項消滅による消光を抑制するために、他の化合物からなるマトリクス中
に該燐光性化合物が分散するようにして形成することが多い。この時、マトリクスとなる
化合物はホスト材料、燐光性化合物のようにマトリクス中に分散される化合物はゲスト材
料と呼ばれる。
【先行技術文献】
【特許文献】
【０００７】
【特許文献１】国際公開第００／７０６５５号パンフレット
【発明の概要】
【発明が解決しようとする課題】
【０００８】
しかし、一般に、有機ＥＬ素子における光取り出し効率は２０％〜３０％程度と言われて
いる。したがって、反射電極や透明電極による光の吸収を考慮すると、燐光性化合物を用
いた発光素子の外部量子効率の限界は、２５％程度と考えられている。
【０００９】
また、前述の通り、有機ＥＬ素子は、ディスプレイや照明への応用が考えられている。こ
のとき、課題の一つとして、消費電力の低減が挙げられる。消費電力を低くするためには
、有機ＥＬ素子の駆動電圧を低くすることが重要である。
【００１０】
そこで、本発明の一態様は、外部量子効率が高い発光素子を提供することを課題の一とす
る。また、本発明の一態様は、駆動電圧の低い発光素子を提供することを課題の一とする
。
【００１１】
なお、以下に開示する発明は、上記課題の少なくともいずれか一つを解決することを目的
とする。
【課題を解決するための手段】
【００１２】
本発明の一態様は、一対の電極間に、燐光性化合物及び熱活性化遅延蛍光（Ｔｈｅｒｍａ
ｌｌｙ  ａｃｔｉｖａｔｅｄ  ｄｅｌａｙｅｄ  ｆｌｕｏｒｅｓｃｅｎｃｅ：ＴＡＤＦ）
を示す物質を含む発光層を有し、熱活性化遅延蛍光を示す物質の蛍光スペクトルのピーク
と、燐光性化合物の吸収スペクトルの最も低エネルギー側の吸収帯とが重なり、一対の電
極間に電圧を印加することにより、発光層において、燐光性化合物が燐光を発する発光素
子である。
【００１３】
なお、本明細書等において、熱活性化遅延蛍光を示す物質の蛍光スペクトルは、遅延蛍光
スペクトル（熱活性化遅延蛍光スペクトル）を含む。
【００１４】
ここで、遅延蛍光とは、通常の蛍光と同じスペクトルをもちながら、寿命が著しく長い発
光をいう。その寿命は、１０−６秒以上、好ましくは１０−３秒以上である。
【００１５】
上記発光素子において、熱活性化遅延蛍光を示す物質の蛍光スペクトルのピークのエネル
ギー値と、燐光性化合物の吸収スペクトルの最も低エネルギー側の吸収帯のピークのエネ
ルギー値との差が、０．３ｅＶ以内であると好ましい。
【００１６】
また、本発明の一態様は、一対の電極間に、燐光性化合物及び熱活性化遅延蛍光を示す物
質を含む発光層を有し、熱活性化遅延蛍光を示す物質の燐光スペクトルのピークと、燐光
性化合物の吸収スペクトルの最も低エネルギー側の吸収帯とが重なり、一対の電極間に電
圧を印加することにより、発光層において、燐光性化合物が燐光を発する発光素子である
。
【００１７】
上記発光素子において、熱活性化遅延蛍光を示す物質の燐光スペクトルのピークのエネル
ギー値と、燐光性化合物の吸収スペクトルの最も低エネルギー側の吸収帯のピークのエネ
ルギー値との差が、０．３ｅＶ以内であると好ましい。
【００１８】
また、本発明の一態様は、一対の電極間に、燐光性化合物及び熱活性化遅延蛍光を示す物
質を含む発光層を有し、熱活性化遅延蛍光を示す物質の蛍光スペクトルのピーク及び燐光
スペクトルのピークが、それぞれ燐光性化合物の吸収スペクトルの最も低エネルギー側の
吸収帯と重なり、一対の電極間に電圧を印加することにより、発光層において、燐光性化
合物が燐光を発する発光素子である。
【００１９】
上記発光素子において、熱活性化遅延蛍光を示す物質の蛍光スペクトルのピークのエネル
ギー値及び燐光スペクトルのピークのエネルギー値は、燐光性化合物の吸収スペクトルの
最も低エネルギー側の吸収帯のピークのエネルギー値との差が、それぞれ０．３ｅＶ以内
であることが好ましい。
【００２０】
また、上記発光素子において、熱活性化遅延蛍光を示す物質は、蛍光スペクトルのピーク
のエネルギー値と、燐光スペクトルのピークのエネルギー値との差が、０．３ｅＶ以内で
あることが好ましい。
【００２１】
また、上記発光素子における、燐光性化合物の吸収スペクトルの最も低エネルギー側の吸
収帯は、三重項ＭＬＣＴ（Ｍｅｔａｌ  ｔｏ  Ｌｉｇａｎｄ  Ｃｈａｒｇｅ  Ｔｒａｎｓ
ｆｅｒ）遷移に由来する吸収帯を含むことが好ましい。
【００２２】
また、上記発光素子において、燐光性化合物は、有機金属錯体であることが好ましく、イ
リジウム錯体であることが特に好ましい。
【００２３】
また、上記発光素子における、燐光性化合物の吸収スペクトルの最も低エネルギー側の吸
収帯のモル吸光係数は、５０００／Ｍ・ｃｍ以上であることが好ましい。
【００２４】
また、上記発光素子において、熱活性化遅延蛍光を示す物質が、π過剰系複素芳香環及び
π欠如系複素芳香環を有する複素環化合物であることが好ましく、π過剰系複素芳香環と
、π欠如系複素芳香環とが、直接結合した複素環化合物であることが特に好ましい。
【００２５】
本発明の一態様の発光素子は、発光装置、電子機器及び照明装置に適用することができる
。
【発明の効果】
【００２６】
本発明の一態様では、外部量子効率が高い発光素子を提供することができる。また、本発
明の一態様では、駆動電圧の低い発光素子を提供することができる。
【図面の簡単な説明】
【００２７】
【図１】本発明の一態様の概念を示す図。
【図２】本発明の一態様の発光素子を示す図。
【発明を実施するための形態】
【００２８】
実施の形態について、図面を用いて詳細に説明する。但し、本発明は以下の説明に限定さ
れず、本発明の趣旨及びその範囲から逸脱することなくその形態及び詳細を様々に変更し
得ることは当業者であれば容易に理解される。従って、本発明は以下に示す実施の形態の
記載内容に限定して解釈されるものではない。なお、以下に説明する発明の構成において
、同一部分又は同様な機能を有する部分には同一の符号を異なる図面間で共通して用い、
その繰り返しの説明は省略する。
【００２９】
（実施の形態１）
本実施の形態では、本発明の一態様の発光素子について図１を用いて説明する。
【００３０】
本発明の一態様の発光素子は、発光物質であるゲスト材料と、該ゲスト材料を分散するホ
スト材料とを発光層に有する。ゲスト材料としては、燐光性化合物を用いる。ホスト材料
としては、熱活性化遅延蛍光を示す物質を用いる。本発明の一態様の発光素子におけるホ
スト材料の燐光スペクトル及び蛍光スペクトル、並びに燐光性化合物の吸収スペクトルの
概念模式図を図１に示す。図１において、縦軸は吸収強度及び発光強度、横軸はエネルギ
ーを示す。
【００３１】
本発明の一態様の発光素子の発光層は、ゲスト材料の含有量に比べてホスト材料の含有量
が多い。ゲスト材料をホスト材料に分散させた構成とすることにより、発光層の結晶化を
抑制することができる。また、ゲスト材料の濃度が高いことによる濃度消光を抑制し、発
光素子の発光効率を高くすることができる。
【００３２】
なお、本実施の形態において、ホスト材料の三重項励起エネルギーの準位（Ｔ１準位）は
、ゲスト材料のＴ１準位よりも高いことが好ましい。ホスト材料のＴ１準位がゲスト材料
のＴ１準位よりも低いと、発光に寄与するゲスト材料の三重項励起エネルギーをホスト材
料が消光（クエンチ）してしまい、発光効率の低下を招くためである。
【００３３】
＜発光の素過程＞
まず、燐光性化合物をゲスト材料として用いる発光素子における発光の一般的な素過程を
説明する。
【００３４】
（１）電子及びホールがゲスト分子において再結合し、ゲスト分子が励起状態となる場合
（直接再結合過程）。
（１−１）ゲスト分子の励起状態が三重項励起状態のとき
ゲスト分子は燐光を発する。
（１−２）ゲスト分子の励起状態が一重項励起状態のとき
一重項励起状態のゲスト分子は三重項励起状態に項間交差し、燐光を発する。
【００３５】
つまり、上記（１）の直接再結合過程においては、ゲスト分子の項間交差効率及び燐光量
子収率さえ高ければ、高い発光効率が得られることになる。なお、上述した通り、ホスト
分子のＴ１準位は、ゲスト分子のＴ１準位よりも高いことが好ましい。
【００３６】
（２）電子及びホールがホスト分子において再結合し、ホスト分子が励起状態となる場合
（エネルギー移動過程）。
（２−１）ホスト分子の励起状態が三重項励起状態のとき
ホスト分子のＴ１準位がゲスト分子のＴ１準位よりも高い場合、ホスト分子からゲスト
分子に励起エネルギーが移動し、ゲスト分子が三重項励起状態となる。三重項励起状態と
なったゲスト分子は燐光を発する。なお、ゲスト分子の一重項励起エネルギーの準位（Ｓ
１準位）へのエネルギー移動も形式上あり得るが、多くの場合ゲスト分子のＳ１準位の方
がホスト分子のＴ１準位よりも高エネルギー側に位置しており、主たるエネルギー移動過
程になりにくいため、ここでは割愛する。
（２−２）ホスト分子の励起状態が一重項励起状態のとき
ホスト分子のＳ１準位がゲスト分子のＳ１準位及びＴ１準位よりも高い場合、ホスト分
子からゲスト分子に励起エネルギーが移動し、ゲスト分子が一重項励起状態又は三重項励
起状態となる。三重項励起状態となったゲスト分子は燐光を発する。また、一重項励起状
態となったゲスト分子は、三重項励起状態に項間交差し、燐光を発する。
【００３７】
つまり、上記（２）のエネルギー移動過程においては、ホスト分子の三重項励起エネルギ
ー及び一重項励起エネルギーの双方が、いかにゲスト分子に効率よく移動できるかが重要
となる。
【００３８】
＜エネルギー移動過程＞
次に、分子間のエネルギー移動過程について詳説する。
【００３９】
分子間のエネルギー移動の機構として、以下の２つの機構が提唱されている。ここで、励
起エネルギーを与える側の分子をホスト分子、励起エネルギーを受け取る側の分子をゲス
ト分子と記す。
【００４０】
≪フェルスター機構（双極子−双極子相互作用）≫
フェルスター機構は、エネルギー移動に、分子間の直接的接触を必要としない。ホスト分
子及びゲスト分子間の双極子振動の共鳴現象を通じてエネルギー移動が起こる。双極子振
動の共鳴現象によってホスト分子がゲスト分子にエネルギーを受け渡し、ホスト分子が基
底状態になり、ゲスト分子が励起状態になる。フェルスター機構の速度定数ｋｈ＊→ｇを
数式（１）に示す。
【００４１】
【数１】
2019050377.tif 000003
【００４２】
数式（１）において、νは、振動数を表し、ｆ’ｈ（ν）は、ホスト分子の規格化された
発光スペクトル（一重項励起状態からのエネルギー移動を論じる場合は蛍光スペクトル、
三重項励起状態からのエネルギー移動を論じる場合は燐光スペクトル）を表し、εｇ（ν
）は、ゲスト分子のモル吸光係数を表し、Ｎは、アボガドロ数を表し、ｎは、媒体の屈折
率を表し、Ｒは、ホスト分子とゲスト分子の分子間距離を表し、τは、実測される励起状
態の寿命（蛍光寿命や燐光寿命）を表し、ｃは、光速を表し、φは、発光量子収率（一重
項励起状態からのエネルギー移動を論じる場合は蛍光量子収率、三重項励起状態からのエ
ネルギー移動を論じる場合は燐光量子収率）を表し、κ２は、ホスト分子とゲスト分子の
遷移双極子モーメントの配向を表す係数（０〜４）である。なお、ランダム配向の場合は
κ２＝２／３である。
【００４３】
≪デクスター機構（電子交換相互作用）≫
デクスター機構は、ホスト分子とゲスト分子が軌道の重なりを生じる接触有効距離に近づ
き、励起状態のホスト分子の電子と基底状態のゲスト分子の電子の交換を通じてエネルギ
ー移動が起こる。デクスター機構の速度定数ｋｈ＊→ｇを数式（２）に示す。
【００４４】
【数２】
2019050377.tif 000004
【００４５】
数式（２）において、ｈは、プランク定数であり、Ｋは、エネルギーの次元を持つ定数で
あり、νは、振動数を表し、ｆ’ｈ（ν）は、ホスト分子の規格化された発光スペクトル
（一重項励起状態からのエネルギー移動を論じる場合は蛍光スペクトル、三重項励起状態
からのエネルギー移動を論じる場合は燐光スペクトル）を表し、ε’ｇ（ν）は、ゲスト
分子の規格化された吸収スペクトルを表し、Ｌは、実効分子半径を表し、Ｒは、ホスト分
子とゲスト分子の分子間距離を表す。
【００４６】
ここで、ホスト分子からゲスト分子へのエネルギー移動効率ΦＥＴは、数式（３）で表さ
れると考えられる。ｋｒは、ホスト分子の発光過程（一重項励起状態からのエネルギー移
動を論じる場合は蛍光、三重項励起状態からのエネルギー移動を論じる場合は燐光）の速
度定数を表し、ｋｎは、ホスト分子の非発光過程（熱失活や項間交差）の速度定数を表し
、τは、実測されるホスト分子の励起状態の寿命を表す。
【００４７】
【数３】
2019050377.tif 000005
【００４８】
まず、数式（３）より、エネルギー移動効率ΦＥＴを高くするためには、エネルギー移動
の速度定数ｋｈ＊→ｇを、他の競合する速度定数ｋｒ＋ｋｎ（＝１／τ）に比べて遙かに
大きくすればよい。そして、そのエネルギー移動の速度定数ｋｈ＊→ｇを大きくするため
には、数式（１）及び数式（２）より、フェルスター機構、デクスター機構のどちらの機
構においても、ホスト分子の発光スペクトル（一重項励起状態からのエネルギー移動を論
じる場合は蛍光スペクトル、三重項励起状態からのエネルギー移動を論じる場合は燐光ス
ペクトル）とゲスト分子の吸収スペクトルとの重なりが大きい方が良いことがわかる。
【００４９】
ここで、本発明者は、ホスト分子の発光スペクトルとゲスト分子の吸収スペクトルとの重
なりを考える上で、ゲスト分子の吸収スペクトルにおける最も低エネルギー（長波長）側
の吸収帯が重要であると考えた。
【００５０】
本実施の形態では、ゲスト材料として燐光性化合物を用いる。燐光性化合物の吸収スペク
トルにおいて、発光に最も強く寄与すると考えられている吸収帯は、一重項基底状態から
三重項励起状態への直接遷移に相当する吸収波長とその近傍であり、それは最も長波長（
低エネルギー）側に現れる吸収帯である。このことから、ホスト材料の発光スペクトル（
蛍光スペクトル及び燐光スペクトル）は、燐光性化合物の吸収スペクトルの最も低エネル
ギー側の吸収帯と重なることが好ましいと考えられる。
【００５１】
例えば、有機金属錯体、特に発光性のイリジウム錯体において、最も低エネルギー側の吸
収帯は、２．０〜２．５ｅＶ付近にブロードな吸収帯が現れる場合が多い（無論、より低
エネルギー側やより高エネルギー側に現れる場合もある）。この吸収帯は、主として、三
重項ＭＬＣＴ遷移に由来する。ただし、該吸収帯には三重項π−π＊遷移や一重項ＭＬＣ
Ｔ遷移に由来する吸収帯も一部含まれ、これらが重なって、吸収スペクトルの最も低エネ
ルギー側にブロードな吸収帯を形成していると考えられる。換言すれば、最低一重項励起
状態と最低三重項励起状態の差は小さく、これらに由来する吸収帯が重なって、吸収スペ
クトルの最も低エネルギー側にブロードな吸収帯を形成していると考えられる。したがっ
て、ゲスト材料に、有機金属錯体（特にイリジウム錯体）を用いるときは、このように最
も低エネルギー側に存在するブロードな吸収帯と、ホスト材料の発光スペクトルが大きく
重なる状態が好ましい。
【００５２】
上述の議論から、ホスト材料の三重項励起状態からのエネルギー移動においては、ホスト
材料の燐光スペクトルとゲスト材料の最も低エネルギー側の吸収帯との重なりが大きくな
ればよい。また、ホスト材料の一重項励起状態からのエネルギー移動においては、ホスト
材料の蛍光スペクトルとゲスト材料の最も低エネルギー側の吸収帯との重なりが大きくな
ればよい。
【００５３】
つまり、三重項励起状態からのエネルギー移動と、一重項励起状態からのエネルギー移動
の双方を効率よく行おうとすると、上述の議論から、ホスト材料の燐光スペクトル及び蛍
光スペクトルの双方をゲスト材料の最も低エネルギー側の吸収帯と重ねるように設計しな
ければならない。
【００５４】
ところが、一般に、Ｓ１準位とＴ１準位は大きく異なる（Ｓ１準位＞Ｔ１準位）ため、蛍
光の発光波長と燐光の発光波長も大きく異なる（蛍光の発光波長＜燐光の発光波長）。例
えば、燐光性化合物を用いた発光素子において、ホスト材料として良く用いられる４，４
’−ジ（Ｎ−カルバゾリル）ビフェニル（略称：ＣＢＰ）は、５００ｎｍ付近（３．１ｅ
Ｖ程度）に燐光スペクトルを有するが、一方で蛍光スペクトルは４００ｎｍ付近（２．５
ｅＶ程度）であり、１００ｎｍもの隔たりがある（エネルギー差に換算すると、０．６ｅ
Ｖ以上の差である）。この例から考えてみても、ホスト材料の蛍光スペクトルが燐光スペ
クトルと同じような位置に来るようにホスト材料を設計することは、極めて困難である。
【００５５】
ここで、本発明の一態様の発光素子は、ホスト材料として、熱活性化遅延蛍光を示す物質
を用いる。
【００５６】
本発明の一態様は、一対の電極間に、燐光性化合物及び熱活性化遅延蛍光を示す物質を含
む発光層を有し、熱活性化遅延蛍光を示す物質の蛍光スペクトルのピークと、燐光性化合
物の吸収スペクトルの最も低エネルギー側の吸収帯とが重なり、一対の電極間に電圧を印
加することにより、発光層において、燐光性化合物が燐光を発する発光素子である。
【００５７】
また、本発明の別の態様は、一対の電極間に、燐光性化合物及び熱活性化遅延蛍光を示す
物質を含む発光層を有し、熱活性化遅延蛍光を示す物質の燐光スペクトルのピークと、燐
光性化合物の吸収スペクトルの最も低エネルギー側の吸収帯とが重なり、一対の電極間に
電圧を印加することにより、発光層において、燐光性化合物が燐光を発する発光素子であ
る。
【００５８】
熱活性化遅延蛍光を示す物質は、最低三重項励起エネルギーと最低一重項励起エネルギー
との差が小さい。換言すれば、熱活性化遅延蛍光を示す物質の一重項状態からの発光スペ
クトルと三重項状態からの発光スペクトルは、近接することになる。したがって、熱活性
化遅延蛍光を示す物質の蛍光スペクトルのピーク又は燐光スペクトルのピークを、燐光性
化合物の最も低エネルギー側に位置する吸収帯に重ねるよう設計した場合、熱活性化遅延
蛍光を示す物質の蛍光スペクトル及び燐光スペクトルの双方が、燐光性化合物の最も低エ
ネルギー側に位置する吸収帯に重なる（又は極めて近接する）ことになる（図１参照）。
このことはすなわち、熱活性化遅延蛍光を示す物質の一重項状態及び三重項状態の双方か
ら、燐光性化合物に対して効率よくエネルギー移動できることを意味する。
【００５９】
本発明の一態様の発光素子は、熱活性化遅延蛍光を示す物質の蛍光スペクトルのピーク又
は燐光スペクトルのピークが、燐光性化合物の吸収スペクトルにおける最も低エネルギー
側の吸収帯と重なりを有することで、熱活性化遅延蛍光を示す物質の一重項励起状態及び
三重項励起状態の双方から燐光性化合物へのエネルギー移動が円滑に行われるため、エネ
ルギー移動効率が高い。このように、本発明の一態様では、外部量子効率の高い発光素子
を実現することができる。
【００６０】
また、前述のエネルギー移動過程を鑑みれば、ホスト分子からゲスト分子に励起エネルギ
ーが移動する前に、ホスト分子自体がその励起エネルギーを光又は熱として放出して失活
してしまうと、発光効率や寿命が低下することになる。本発明の一態様では、エネルギー
移動が円滑に行われるため、励起エネルギーの失活を抑制することができる。したがって
、寿命の長い発光素子を実現することができる。
【００６１】
ここで、熱活性化遅延蛍光を示す物質の蛍光スペクトルのピークのエネルギーが高すぎる
（波長が短すぎる）場合、熱活性化遅延蛍光を示す物質から燐光性化合物にエネルギー移
動して燐光性化合物を発光させるために、より大きな電圧を要することになり、余分なエ
ネルギーを消費してしまうため、好ましくない。
【００６２】
この観点から、本発明の一態様において、熱活性化遅延蛍光を示す物質の蛍光スペクトル
のピークのエネルギーが低い（波長が長い）ほど、発光素子の発光開始電圧が小さくなり
好ましい。本発明の一態様の発光素子は、熱活性化遅延蛍光を示す物質の蛍光スペクトル
のピークのエネルギーが低いため、駆動電圧を低減しつつ、高い発光効率（外部量子効率
）が得られることにより、高い電力効率が実現できる。
【００６３】
なお、このような観点から、熱活性化遅延蛍光を示す物質の蛍光スペクトルのピーク又は
燐光スペクトルのピークが、燐光性化合物の吸収スペクトルにおける最も低エネルギー側
の吸収帯と重なりを有する範囲内においては、該蛍光スペクトルのピークのエネルギーが
、該吸収帯のピークのエネルギーに比べて低くても良い。この場合、比較的高いエネルギ
ー効率を保ったまま、発光素子の駆動電圧を低くすることができるためである。
【００６４】
特に、熱活性化遅延蛍光を示す物質の蛍光スペクトルのピーク及び燐光スペクトルのピー
クの双方が、燐光性化合物の吸収スペクトルにおける最も低エネルギー側の吸収帯と重な
りを有すると、エネルギー移動効率が特に高く、外部量子効率が特に高い発光素子を実現
することができるため好ましい。
【００６５】
具体的には、本発明の別の態様は、一対の電極間に、燐光性化合物及び熱活性化遅延蛍光
を示す物質を含む発光層を有し、熱活性化遅延蛍光を示す物質の蛍光スペクトルのピーク
及び燐光スペクトルのピークが、それぞれ燐光性化合物の吸収スペクトルの最も低エネル
ギー側の吸収帯と重なり、一対の電極間に電圧を印加することにより、発光層において、
燐光性化合物が燐光を発する発光素子である。
【００６６】
また、熱活性化遅延蛍光を示す物質の発光スペクトルと燐光性化合物の吸収スペクトルを
十分に重ねるためには、熱活性化遅延蛍光を示す物質の蛍光スペクトルのピークのエネル
ギー値と、燐光性化合物の吸収スペクトルの最も低エネルギー側の吸収帯のピークのエネ
ルギー値との差が、０．３ｅＶ以内であることが好ましい。より好ましくは０．２ｅＶ以
内であり、特に好ましくは０．１ｅＶ以内である。また、熱活性化遅延蛍光を示す物質の
燐光スペクトルのピークのエネルギー値と、燐光性化合物の吸収スペクトルの最も低エネ
ルギー側の吸収帯のピークのエネルギー値との差が、０．３ｅＶ以内であることが好まし
い。より好ましくは０．２ｅＶ以内であり、特に好ましくは０．１ｅＶ以内である。
【００６７】
前述の通り、本発明の一態様の発光素子でホスト材料として用いる、熱活性化遅延蛍光を
示す物質は、最低三重項励起エネルギーと最低一重項励起エネルギーとが近い。特に、本
発明の一態様の発光素子において、熱活性化遅延蛍光を示す物質の蛍光スペクトルのピー
クのエネルギー値と、該熱活性化遅延蛍光を示す物質の燐光スペクトルのピークのエネル
ギー値との差が、０．３ｅＶ以内であることが好ましい。
【００６８】
上記発光素子において、燐光性化合物の吸収スペクトルの最も低エネルギー側の吸収帯が
、三重項ＭＬＣＴ遷移に由来する吸収帯を含むことが好ましい。三重項ＭＬＣＴ励起状態
は、ゲスト材料である燐光性化合物の最低三重項励起状態であるため、燐光性化合物はこ
の励起状態から燐光を発する。つまり、三重項ＭＬＣＴ励起状態からは、発光以外の失活
過程が少なく、この励起状態の割合をできる限り多くするのが高い発光効率に繋がると考
えられる。このような理由から、三重項ＭＬＣＴ遷移に由来する吸収帯を利用して、熱活
性化遅延蛍光を示す物質から三重項ＭＬＣＴ励起状態に直接エネルギー移動するエネルギ
ー移動過程が多いことが好ましいと言える。また、上記発光素子において、燐光性化合物
は有機金属錯体、特にイリジウム錯体が好ましい。
【００６９】
なお、熱活性化遅延蛍光を示す物質の励起エネルギーは燐光性化合物に十分にエネルギー
移動し、一重項励起状態からの蛍光発光（遅延蛍光発光）は実質的に観察されないことが
好ましい。
【００７０】
さらに、熱活性化遅延蛍光を示す物質の一重項励起状態からのエネルギー移動は、フェル
スター機構が重要と考えられる。このことを考慮すると、数式（１）から、燐光性化合物
の最も低エネルギー側に位置する吸収帯のモル吸光係数は、２０００／Ｍ・ｃｍ以上が好
ましく、５０００／Ｍ・ｃｍ以上がより好ましい。
【００７１】
本実施の形態は、他の実施の形態と適宜組み合わせることができる。
【００７２】
（実施の形態２）
本実施の形態では、本発明の一態様の発光素子について図２を用いて説明する。
【００７３】
本実施の形態で例示する発光素子は、一対の電極（第１の電極及び第２の電極）と、該一
対の電極間に設けられたＥＬ層と、を有する。該一対の電極は、一方が陽極、他方が陰極
として機能する。該ＥＬ層は、少なくとも発光層を有し、該発光層は、発光物質であるゲ
スト材料と、該ゲスト材料を分散するホスト材料とを有する。ゲスト材料としては、燐光
性化合物を用いる。ホスト材料としては、熱活性化遅延蛍光を示す物質を用いる。
【００７４】
本発明の一態様の発光素子には、トップエミッション（上面射出）構造、ボトムエミッシ
ョン（下面射出）構造、デュアルエミッション（両面射出）構造のいずれも適用すること
ができる。
【００７５】
以下に、本発明の一態様の発光素子の具体的な構成例について示す。
【００７６】
図２（Ａ）に示す発光素子は、第１の電極２０１及び第２の電極２０５の間にＥＬ層２０
３を有する。本実施の形態では、第１の電極２０１が陽極として機能し、第２の電極２０
５が陰極として機能する。
【００７７】
第１の電極２０１と第２の電極２０５の間に、発光素子の閾値電圧より高い電圧を印加す
ると、ＥＬ層２０３に第１の電極２０１側から正孔が注入され、第２の電極２０５側から
電子が注入される。注入された電子と正孔はＥＬ層２０３において再結合し、ＥＬ層２０
３に含まれる発光物質が発光する。
【００７８】
ＥＬ層２０３は、上述の通り、少なくとも発光層を有する。ＥＬ層２０３は、発光層以外
の層として、正孔注入性の高い物質、正孔輸送性の高い物質、正孔ブロック材料、電子輸
送性の高い物質、電子注入性の高い物質、又はバイポーラ性の物質（電子輸送性及び正孔
輸送性が高い物質）等を含む層をさらに有していても良い。
【００７９】
ＥＬ層２０３には公知の物質を用いることができ、低分子系化合物及び高分子系化合物の
いずれを用いることもでき、無機化合物を含んでいても良い。
【００８０】
ＥＬ層２０３の具体的な構成例を、図２（Ｂ）に示す。図２（Ｂ）に示すＥＬ層２０３で
は、正孔注入層３０１、正孔輸送層３０２、発光層３０３、電子輸送層３０４及び電子注
入層３０５が、第１の電極２０１側からこの順に積層されている。
【００８１】
図２（Ｃ）に示す発光素子は、第１の電極２０１及び第２の電極２０５の間にＥＬ層２０
３を有し、さらに、ＥＬ層２０３及び第２の電極２０５の間に、中間層２０７を有する。
【００８２】
中間層２０７の具体的な構成例を、図２（Ｄ）に示す。中間層２０７は、電荷発生領域３
０８を少なくとも有する。中間層２０７は、電荷発生領域３０８以外の層として、電子リ
レー層３０７や、電子注入バッファー層３０６をさらに有していても良い。
【００８３】
第１の電極２０１と第２の電極２０５の間に、発光素子の閾値電圧より高い電圧を印加す
ると、電荷発生領域３０８において、正孔と電子が発生し、正孔は第２の電極２０５へ移
動し、電子は電子リレー層３０７へ移動する。電子リレー層３０７は電子輸送性が高く、
電荷発生領域３０８で生じた電子を電子注入バッファー層３０６に速やかに受け渡す。電
子注入バッファー層３０６はＥＬ層２０３に電子を注入する障壁を緩和し、ＥＬ層２０３
への電子注入効率を高める。従って、電荷発生領域３０８で発生した電子は、電子リレー
層３０７と電子注入バッファー層３０６を経て、ＥＬ層２０３のＬＵＭＯ準位に注入され
る。
【００８４】
また、電子リレー層３０７は、電荷発生領域３０８を構成する物質と電子注入バッファー
層３０６を構成する物質が界面で反応し、互いの機能が損なわれてしまう等の相互作用を
防ぐことができる。
【００８５】
図２（Ｅ）（Ｆ）に示す発光素子のように、第１の電極２０１及び第２の電極２０５の間
に複数のＥＬ層が積層されていても良い。この場合、積層されたＥＬ層の間には、中間層
２０７を設けることが好ましい。例えば、図２（Ｅ）に示す発光素子は、第１のＥＬ層２
０３ａと第２のＥＬ層２０３ｂとの間に、中間層２０７を有する。また、図２（Ｆ）に示
す発光素子は、ＥＬ層をｎ層（ｎは２以上の自然数）有し、ｍ番目のＥＬ層２０３（ｍ）
（ｍは１以上（ｎ−１）以下の自然数）と、（ｍ＋１）番目のＥＬ層２０３（ｍ＋１）と
の間に、中間層２０７を有する。
【００８６】
ＥＬ層２０３（ｍ）とＥＬ層２０３（ｍ＋１）の間に設けられた中間層２０７における電
子と正孔の挙動について説明する。第１の電極２０１と第２の電極２０５の間に、発光素
子の閾値電圧より高い電圧を印加すると、中間層２０７において正孔と電子が発生し、正
孔は第２の電極２０５側に設けられたＥＬ層２０３（ｍ＋１）へ移動し、電子は第１の電
極２０１側に設けられたＥＬ層２０３（ｍ）へ移動する。ＥＬ層２０３（ｍ＋１）に注入
された正孔は、第２の電極２０５側から注入された電子と再結合し、当該ＥＬ層２０３（
ｍ＋１）に含まれる発光物質が発光する。また、ＥＬ層２０３（ｍ）に注入された電子は
、第１の電極２０１側から注入された正孔と再結合し、当該ＥＬ層２０３（ｍ）に含まれ
る発光物質が発光する。よって、中間層２０７において発生した正孔と電子は、それぞれ
異なるＥＬ層において発光に至る。
【００８７】
なお、ＥＬ層同士を接して設けることで、両者の間に中間層と同じ構成が形成される場合
は、ＥＬ層同士を接して設けることができる。例えば、ＥＬ層の一方の面に電荷発生領域
が形成されている場合、その面に接してさらにＥＬ層を設けることができる。
【００８８】
また、それぞれのＥＬ層の発光色を異なるものにすることで、発光素子全体として、所望
の色の発光を得ることができる。例えば、２つのＥＬ層を有する発光素子において、第１
のＥＬ層の発光色と第２のＥＬ層の発光色を補色の関係になるようにすることで、発光素
子全体として白色発光する発光素子を得ることも可能である。なお、補色とは、混合する
と無彩色になる色同士の関係をいう。つまり、補色の関係にある色を発光する物質から得
られた光を混合すると、白色発光を得ることができる。また、３つ以上のＥＬ層を有する
発光素子の場合でも同様である。
【００８９】
図２（Ａ）乃至（Ｆ）は、互いに組み合わせて用いることができる。例えば、図２（Ｆ）
の第２の電極２０５とＥＬ層２０３（ｎ）の間に中間層２０７を設けることもできる。
【００９０】
以下に、それぞれの層に用いることができる材料を例示する。なお、各層は、単層に限ら
れず、二層以上積層しても良い。
【００９１】
〈陽極〉
陽極として機能する電極（本実施の形態では第１の電極２０１）は、導電性を有する金属
、合金、導電性化合物等を１種又は複数種用いて形成することができる。特に、仕事関数
の大きい（４．０ｅＶ以上）材料を用いることが好ましい。例えば、インジウムスズ酸化
物（ＩＴＯ：Ｉｎｄｉｕｍ  Ｔｉｎ  Ｏｘｉｄｅ）、珪素若しくは酸化珪素を含有したイ
ンジウムスズ酸化物、インジウム亜鉛酸化物、酸化タングステン及び酸化亜鉛を含有した
酸化インジウム、グラフェン、金、白金、ニッケル、タングステン、クロム、モリブデン
、鉄、コバルト、銅、パラジウム、又は金属材料の窒化物（例えば、窒化チタン）等が挙
げられる。
【００９２】
なお、陽極が電荷発生領域と接する場合は、仕事関数の大きさを考慮せずに、様々な導電
性材料を用いることができ、例えば、アルミニウム、銀、アルミニウムを含む合金等も用
いることができる。
【００９３】
〈陰極〉
陰極として機能する電極（本実施の形態では第２の電極２０５）は、導電性を有する金属
、合金、導電性化合物などを１種又は複数種用いて形成することができる。特に、仕事関
数が小さい（３．８ｅＶ以下）材料を用いることが好ましい。例えば、元素周期表の第１
族又は第２族に属する元素（例えば、リチウム、セシウム等のアルカリ金属、カルシウム
、ストロンチウム等のアルカリ土類金属、マグネシウム等）、これら元素を含む合金（例
えば、Ｍｇ−Ａｇ、Ａｌ−Ｌｉ）、ユーロピウム、イッテルビウム等の希土類金属、これ
ら希土類金属を含む合金、アルミニウム、銀等を用いることができる。
【００９４】
なお、陰極が電荷発生領域と接する場合は、仕事関数の大きさを考慮せずに、様々な導電
性材料を用いることができる。例えば、ＩＴＯ、珪素又は酸化珪素を含有したインジウム
スズ酸化物等も用いることができる。
【００９５】
発光素子は、陽極又は陰極の一方が可視光を透過する導電膜であり、他方が可視光を反射
する導電膜である構成としても良いし、陽極及び陰極の両方が可視光を透過する導電膜で
ある構成としても良い。
【００９６】
可視光を透過する導電膜は、例えば、酸化インジウム、ＩＴＯ、インジウム亜鉛酸化物、
酸化亜鉛、ガリウムを添加した酸化亜鉛などを用いて形成することができる。また、金、
白金、ニッケル、タングステン、クロム、モリブデン、鉄、コバルト、銅、パラジウム、
もしくはチタン等の金属材料、又はこれら金属材料の窒化物（例えば、窒化チタン）等も
、透光性を有する程度に薄く形成することで用いることができる。また、グラフェン等を
用いても良い。
【００９７】
可視光を反射する導電膜は、例えば、アルミニウム、金、白金、銀、ニッケル、タングス
テン、クロム、モリブデン、鉄、コバルト、銅、もしくはパラジウム等の金属材料、アル
ミニウムとチタンの合金、アルミニウムとニッケルの合金、アルミニウムとネオジムの合
金等のアルミニウムを含む合金（アルミニウム合金）、又は、銀と銅の合金等の銀を含む
合金を用いて形成することができる。銀と銅の合金は、耐熱性が高いため好ましい。また
、上記金属材料や合金に、ランタン、ネオジム、又はゲルマニウム等が添加されていても
良い。
【００９８】
電極は、それぞれ、真空蒸着法やスパッタリング法を用いて形成すれば良い。また、銀ペ
ースト等を用いる場合には、塗布法やインクジェット法を用いれば良い。
【００９９】
〈正孔注入層３０１〉
正孔注入層３０１は、正孔注入性の高い物質を含む層である。
【０１００】
正孔注入性の高い物質としては、例えば、モリブデン酸化物、チタン酸化物、バナジウム
酸化物、レニウム酸化物、ルテニウム酸化物、クロム酸化物、ジルコニウム酸化物、ハフ
ニウム酸化物、タンタル酸化物、銀酸化物、タングステン酸化物、マンガン酸化物等の金
属酸化物等を用いることができる。
【０１０１】
また、フタロシアニン（略称：Ｈ２Ｐｃ）、銅（ＩＩ）フタロシアニン（略称：ＣｕＰｃ
）等のフタロシアニン系の化合物を用いることができる。
【０１０２】
また、低分子の有機化合物である４，４’，４’’−トリス（Ｎ，Ｎ−ジフェニルアミノ
）トリフェニルアミン（略称：ＴＤＡＴＡ）、４，４’，４’’−トリス［Ｎ−（３−メ
チルフェニル）−Ｎ−フェニルアミノ］トリフェニルアミン（略称：ＭＴＤＡＴＡ）、４
，４’−ビス［Ｎ−（４−ジフェニルアミノフェニル）−Ｎ−フェニルアミノ］ビフェニ
ル（略称：ＤＰＡＢ）、４，４’−ビス（Ｎ−｛４−［Ｎ’−（３−メチルフェニル）−
Ｎ’−フェニルアミノ］フェニル｝−Ｎ−フェニルアミノ）ビフェニル（略称：ＤＮＴＰ
Ｄ）、１，３，５−トリス［Ｎ−（４−ジフェニルアミノフェニル）−Ｎ−フェニルアミ
ノ］ベンゼン（略称：ＤＰＡ３Ｂ）、３−［Ｎ−（９−フェニルカルバゾール−３−イル
）−Ｎ−フェニルアミノ］−９−フェニルカルバゾール（略称：ＰＣｚＰＣＡ１）、３，
６−ビス［Ｎ−（９−フェニルカルバゾール−３−イル）−Ｎ−フェニルアミノ］−９−
フェニルカルバゾール（略称：ＰＣｚＰＣＡ２）、３−［Ｎ−（１−ナフチル）−Ｎ−（
９−フェニルカルバゾール−３−イル）アミノ］−９−フェニルカルバゾール（略称：Ｐ
ＣｚＰＣＮ１）等の芳香族アミン化合物を用いることができる。
【０１０３】
また、ポリ（Ｎ−ビニルカルバゾール）（略称：ＰＶＫ）、ポリ（４−ビニルトリフェニ
ルアミン）（略称：ＰＶＴＰＡ）、ポリ［Ｎ−（４−｛Ｎ’−［４−（４−ジフェニルア
ミノ）フェニル］フェニル−Ｎ’−フェニルアミノ｝フェニル）メタクリルアミド］（略
称：ＰＴＰＤＭＡ）、ポリ［Ｎ，Ｎ’−ビス（４−ブチルフェニル）−Ｎ，Ｎ’−ビス（
フェニル）ベンジジン］（略称：Ｐｏｌｙ−ＴＰＤ）等の高分子化合物、ポリ（３，４−
エチレンジオキシチオフェン）／ポリ（スチレンスルホン酸）（ＰＥＤＯＴ／ＰＳＳ）、
ポリアニリン／ポリ（スチレンスルホン酸）（ＰＡｎｉ／ＰＳＳ）等の酸を添加した高分
子化合物を用いることができる。
【０１０４】
また、正孔注入層３０１を、電荷発生領域としても良い。陽極と接する正孔注入層３０１
が電荷発生領域であると、仕事関数を考慮せずに様々な導電性材料を該陽極に用いること
ができる。電荷発生領域を構成する材料については後述する。
【０１０５】
〈正孔輸送層３０２〉
正孔輸送層３０２は、正孔輸送性の高い物質を含む層である。
【０１０６】
正孔輸送性の高い物質としては、電子よりも正孔の輸送性の高い物質であれば良く、特に
、１０−６ｃｍ２／Ｖｓ以上の正孔移動度を有する物質であることが好ましい。
【０１０７】
例えば、４，４’−ビス［Ｎ−（１−ナフチル）−Ｎ−フェニルアミノ］ビフェニル（略
称：ＮＰＢ又はα−ＮＰＤ）、Ｎ，Ｎ’−ビス（３−メチルフェニル）−Ｎ，Ｎ’−ジフ
ェニル−［１，１’−ビフェニル］−４，４’−ジアミン（略称：ＴＰＤ）、４−フェニ
ル−４’−（９−フェニルフルオレン−９−イル）トリフェニルアミン（略称：ＢＰＡＦ
ＬＰ）、４，４’−ビス［Ｎ−（９，９−ジメチルフルオレン−２−イル）−Ｎ−フェニ
ルアミノ］ビフェニル（略称：ＤＦＬＤＰＢｉ）、４，４’−ビス［Ｎ−（スピロ−９，
９’−ビフルオレン−２−イル）−Ｎ―フェニルアミノ］ビフェニル（略称：ＢＳＰＢ）
等の芳香族アミン化合物を用いることができる。
【０１０８】
また、４，４’−ジ（Ｎ−カルバゾリル）ビフェニル（略称：ＣＢＰ）、９−［４−（１
０−フェニル−９−アントリル）フェニル］−９Ｈ−カルバゾール（略称：ＣｚＰＡ）、
９−フェニル−３−［４−（１０−フェニル−９−アントリル）フェニル］−９Ｈ−カル
バゾール（略称：ＰＣｚＰＡ）等のカルバゾール誘導体を用いることができる。
【０１０９】
また、２−ｔｅｒｔ−ブチル−９，１０−ジ（２−ナフチル）アントラセン（略称：ｔ−
ＢｕＤＮＡ）、９，１０−ジ（２−ナフチル）アントラセン（略称：ＤＮＡ）、９，１０
−ジフェニルアントラセン（略称：ＤＰＡｎｔｈ）等の芳香族炭化水素化合物を用いるこ
とができる。
【０１１０】
また、ＰＶＫ、ＰＶＴＰＡ、ＰＴＰＤＭＡ、Ｐｏｌｙ−ＴＰＤ等の高分子化合物を用いる
ことができる。
【０１１１】
〈発光層３０３〉
発光層３０３は、発光物質であるゲスト材料と、該ゲスト材料を分散するホスト材料とを
含む層である。ゲスト材料としては、燐光を発光する燐光性化合物を用いる。ホスト材料
としては、熱活性化遅延蛍光を示す物質を用いる。
【０１１２】
ゲスト材料である燐光性化合物としては、有機金属錯体が好ましく、イリジウム錯体が特
に好ましい。なお、上述のフェルスター機構によるエネルギー移動を考慮すると、燐光性
化合物の最も低エネルギー側に位置する吸収帯のモル吸光係数は、２０００／Ｍ・ｃｍ以
上が好ましく、５０００／Ｍ・ｃｍ以上がより好ましい。このような大きなモル吸光係数
を有する化合物としては、アリールジアジン（アリール基が結合したピリダジン、ピリミ
ジン、又はピラジン）を配位子とする燐光性有機金属イリジウム錯体が好ましく、特に、
フェニルピリミジン誘導体又はフェニルピラジン誘導体のフェニル基の炭素がイリジウム
と結合した燐光性オルトメタル化イリジウム錯体が好ましい。具体的には、ビス（３，５
−ジメチル−２−フェニルピラジナト）（ジピバロイルメタナト）イリジウム（ＩＩＩ）
（略称：［Ｉｒ（ｍｐｐｒ−Ｍｅ）２（ｄｐｍ）］）、（アセチルアセトナト）ビス（４
，６−ジフェニルピリミジナト）イリジウム（ＩＩＩ）（別名：ビス［２−（６−フェニ
ル−４−ピリミジニル−κＮ３）フェニル−κＣ］（２，４−ペンタンジオナト−κ２Ｏ
，Ｏ’）イリジウム（ＩＩＩ））（略称：［Ｉｒ（ｄｐｐｍ）２（ａｃａｃ）］）、ビス
（２，３，５−トリフェニルピラジナト）（ジピバロイルメタナト）イリジウム（ＩＩＩ
）（略称：［Ｉｒ（ｔｐｐｒ）２（ｄｐｍ）］）、（アセチルアセトナト）ビス（６−メ
チル−４−フェニルピリミジナト）イリジウム（ＩＩＩ）（別名：ビス［２−（６−メチ
ル−４−ピリミジニル−κＮ３）フェニル−κＣ］（２，４−ペンタンジオナト−κ２Ｏ
，Ｏ’）イリジウム（ＩＩＩ））（略称：［Ｉｒ（ｍｐｐｍ）２（ａｃａｃ）］）、（ア
セチルアセトナト）ビス（６−ｔｅｒｔ−ブチル−４−フェニルピリミジナト）イリジウ
ム（ＩＩＩ）（別名：ビス［２−（６−ｔｅｒｔ−ブチル−４−ピリミジニル−κＮ３）
フェニル−κＣ］（２，４−ペンタンジオナト−κ２Ｏ，Ｏ’）イリジウム（ＩＩＩ））
（略称：［Ｉｒ（ｔＢｕｐｐｍ）２（ａｃａｃ）］）等が挙げられる。
【０１１３】
ホスト材料としては、公知の熱活性化遅延蛍光を示す物質を用いることができる。熱活性
化遅延蛍光を示す物質としては、例えば、フラーレンやその誘導体、プロフラビン等のア
クリジン誘導体、エオシン等が挙げられる。
【０１１４】
また、熱活性化遅延蛍光を示す物質としては、マグネシウム（Ｍｇ）、亜鉛（Ｚｎ）、カ
ドミウム（Ｃｄ）、スズ（Ｓｎ）、白金（Ｐｔ）、インジウム（Ｉｎ）、もしくはパラジ
ウム（Ｐｄ）等を含む金属含有ポルフィリンが挙げられる。該金属含有ポルフィリンとし
ては、例えば、以下の構造式に示されるプロトポルフィリン−フッ化スズ錯体（略称：Ｓ
ｎＦ２（Ｐｒｏｔｏ  ＩＸ））、メソポルフィリン−フッ化スズ錯体（略称：ＳｎＦ２（
Ｍｅｓｏ  ＩＸ））、ヘマトポルフィリン−フッ化スズ錯体（略称：ＳｎＦ２（Ｈｅｍａ
ｔｏ  ＩＸ））、コプロポルフィリンテトラメチルエステル−フッ化スズ錯体（略称：Ｓ
ｎＦ２（Ｃｏｐｒｏ  ＩＩＩ−４Ｍｅ））、オクタエチルポルフィリン−フッ化スズ錯体
（略称：ＳｎＦ２（ＯＥＰ））、エチオポルフィリン−フッ化スズ錯体（略称：ＳｎＦ２
（Ｅｔｉｏ  Ｉ））、オクタエチルポルフィリン−塩化白金錯体（略称：ＰｔＣｌ２（Ｏ
ＥＰ））等が挙げられる。
【０１１５】
【化１】
2019050377.tif 000006
【０１１６】
【化２】
2019050377.tif 000007
【０１１７】
また、熱活性化遅延蛍光を示す物質としては、以下の構造式に示される２−（ビフェニル
−４−イル）−４，６−ビス（１２−フェニルインドロ［２，３−ａ］カルバゾール−１
１−イル）−１，３，５−トリアジン（略称：ＰＩＣ−ＴＲＺ）等のπ過剰系複素芳香環
及びπ欠如系複素芳香環を有する複素環化合物を用いることができる。該複素環化合物は
、π過剰系複素芳香環及びπ欠如系複素芳香環を有するため、電子輸送性及び正孔輸送性
が高く、好ましい。なお、π過剰系複素芳香環とπ欠如系複素芳香環とが直接結合した物
質は、π過剰系複素芳香環のドナー性とπ欠如系複素芳香環のアクセプター性が共に強く
なり、Ｓ１とＴ１のエネルギー差が小さくなるため、特に好ましい。
【０１１８】
【化３】
2019050377.tif 000008
【０１１９】
また、発光層を複数設け、それぞれの層の発光色を異なるものにすることで、発光素子全
体として、所望の色の発光を得ることができる。例えば、発光層を２つ有する発光素子に
おいて、第１の発光層の発光色と第２の発光層の発光色を補色の関係になるようにするこ
とで、発光素子全体として白色発光する発光素子を得ることも可能である。また、発光層
を３つ以上有する発光素子の場合でも同様である。
【０１２０】
〈電子輸送層３０４〉
電子輸送層３０４は、電子輸送性の高い物質を含む層である。
【０１２１】
電子輸送性の高い物質としては、正孔よりも電子の輸送性の高い有機化合物であれば良く
、特に、１０−６ｃｍ２／Ｖｓ以上の電子移動度を有する物質であることが好ましい。
【０１２２】
例えば、トリス（８−キノリノラト）アルミニウム（ＩＩＩ）（略称：Ａｌｑ）、トリス
（４−メチル−８−キノリノラト）アルミニウム（略称：Ａｌｍｑ３）、ビス（１０−ヒ
ドロキシベンゾ［ｈ］キノリナト）ベリリウム（略称：ＢｅＢｑ２）、ビス（２−メチル
−８−キノリノラト）（４−フェニルフェノラト）アルミニウム（ＩＩＩ）（略称：ＢＡ
ｌｑ）、ビス［２−（２−ヒドロキシフェニル）ベンゾオキサゾラト］亜鉛（略称：Ｚｎ
（ＢＯＸ）２）、ビス［２−（２−ヒドロキシフェニル）ベンゾチアゾラト］亜鉛（略称
：Ｚｎ（ＢＴＺ）２）等の金属錯体を用いることができる。
【０１２３】
また、２−（４−ビフェニリル）−５−（４−ｔｅｒｔ−ブチルフェニル）−１，３，４
−オキサジアゾール（略称：ＰＢＤ）、１，３−ビス［５−（ｐ−ｔｅｒｔ−ブチルフェ
ニル）−１，３，４−オキサジアゾール−２−イル］ベンゼン（略称：ＯＸＤ−７）、３
−（４−ｔｅｒｔ−ブチルフェニル）−４−フェニル−５−（４−ビフェニリル）−１，
２，４−トリアゾール（略称：ＴＡＺ）、３−（４−ｔｅｒｔ−ブチルフェニル）−４−
（４−エチルフェニル）−５−（４−ビフェニリル）−１，２，４−トリアゾール（略称
：ｐ−ＥｔＴＡＺ）、バソフェナントロリン（略称：ＢＰｈｅｎ）、バソキュプロイン（
略称：ＢＣＰ）、４，４’−ビス（５−メチルベンゾオキサゾール−２−イル）スチルベ
ン（略称：ＢｚＯｓ）等の複素芳香族化合物を用いることができる。
【０１２４】
また、ポリ（２，５−ピリジンジイル）（略称：ＰＰｙ）、ポリ［（９，９−ジヘキシル
フルオレン−２，７−ジイル）−ｃｏ−（ピリジン−３，５−ジイル）］（略称：ＰＦ−
Ｐｙ）、ポリ［（９，９−ジオクチルフルオレン−２，７−ジイル）−ｃｏ−（２，２’
−ビピリジン−６，６’−ジイル）］（略称：ＰＦ−ＢＰｙ）等の高分子化合物を用いる
ことができる。
【０１２５】
〈電子注入層３０５〉
電子注入層３０５は、電子注入性の高い物質を含む層である。
【０１２６】
電子注入性の高い物質としては、例えば、リチウム、セシウム、カルシウム、酸化リチウ
ム、炭酸リチウム、炭酸セシウム、フッ化リチウム、フッ化セシウム、フッ化カルシウム
、フッ化エルビウム等のようなアルカリ金属、アルカリ土類金属、希土類金属又はこれら
の化合物（酸化物、炭酸塩、ハロゲン化物など）を用いることができる。
【０１２７】
また、電子注入層３０５は、前述の電子輸送性の高い物質とドナー性物質とを含む構成と
しても良い。例えば、Ａｌｑ中にマグネシウム（Ｍｇ）を含有させることで電子注入層３
０５を形成しても良い。電子輸送性の高い物質とドナー性物質を含む場合、電子輸送性の
高い物質に対するドナー性物質の添加量の質量比は０．００１以上０．１以下の比率が好
ましい。
【０１２８】
ドナー性の物質としては、リチウム、セシウム、マグネシウム、カルシウム、エルビウム
、イッテルビウム、酸化リチウム、カルシウム酸化物、バリウム酸化物、酸化マグネシウ
ム等のような、アルカリ金属、アルカリ土類金属、希土類金属、又はこれらの化合物（酸
化物など）、ルイス塩基の他、テトラチアフルバレン（略称：ＴＴＦ）、テトラチアナフ
タセン（略称：ＴＴＮ）、ニッケロセン、デカメチルニッケロセン等の有機化合物を用い
ることができる。
【０１２９】
〈電荷発生領域〉
正孔注入層を構成する電荷発生領域や、電荷発生領域３０８は、正孔輸送性の高い物質と
アクセプター性物質（電子受容体）を含む領域である。アクセプター性物質は、正孔輸送
性の高い物質に対して質量比で０．１以上４．０以下の比率で添加されていることが好ま
しい。
【０１３０】
また、電荷発生領域は、同一膜中に正孔輸送性の高い物質とアクセプター性物質を含有す
る場合だけでなく、正孔輸送性の高い物質を含む層とアクセプター性物質を含む層とが積
層されていても良い。但し、電荷発生領域を陰極側に設ける場合には、正孔輸送性の高い
物質を含む層が陰極と接する構造となり、電荷発生領域を陽極側に設ける積層構造の場合
には、アクセプター性物質を含む層が陽極と接する構造となる。
【０１３１】
正孔輸送性の高い物質としては、電子よりも正孔の輸送性の高い有機化合物であれば良く
、特に、１０−６ｃｍ２／Ｖｓ以上の正孔移動度を有する有機化合物であることが好まし
い。
【０１３２】
具体的には、ＮＰＢ、ＢＰＡＦＬＰ等の芳香族アミン化合物、ＣＢＰ、ＣｚＰＡ、ＰＣｚ
ＰＡ等のカルバゾール誘導体、ｔ−ＢｕＤＮＡ、ＤＮＡ、ＤＰＡｎｔｈ等の芳香族炭化水
素化合物、ＰＶＫ、ＰＶＴＰＡ等の高分子化合物など、正孔輸送層３０２に用いることが
できる物質として例示した正孔輸送性の高い物質を用いることができる。
【０１３３】
アクセプター性物質としては、７，７，８，８−テトラシアノ−２，３，５，６−テトラ
フルオロキノジメタン（略称：Ｆ４−ＴＣＮＱ）、クロラニル等の有機化合物、遷移金属
酸化物、元素周期表における第４族乃至第８族に属する金属の酸化物を挙げることができ
る。具体的には、酸化バナジウム、酸化ニオブ、酸化タンタル、酸化クロム、酸化モリブ
デン、酸化タングステン、酸化マンガン、酸化レニウムは電子受容性が高いため好ましい
。特に、酸化モリブデンは、大気中で安定であり、吸湿性が低く、扱いやすいため、好ま
しい。
【０１３４】
〈電子注入バッファー層３０６〉
電子注入バッファー層３０６は、電子注入性の高い物質を含む層である。電子注入バッフ
ァー層３０６は、電荷発生領域３０８からＥＬ層２０３への電子の注入を容易にする。電
子注入性の高い物質としては、前述の材料を用いることができる。また、電子注入バッフ
ァー層３０６は、前述の電子輸送性の高い物質とドナー性物質を含む構成としても良い。
【０１３５】
〈電子リレー層３０７〉
電子リレー層３０７では、電荷発生領域３０８においてアクセプター性物質が引き抜いた
電子を速やかに受け取る。
【０１３６】
電子リレー層３０７は、電子輸送性の高い物質を含む。該電子輸送性の高い物質としては
フタロシアニン系の材料又は金属−酸素結合と芳香族配位子を有する金属錯体を用いるこ
とが好ましい。
【０１３７】
該フタロシアニン系材料としては、具体的にはＣｕＰｃ、ＳｎＰｃ（Ｐｈｔｈａｌｏｃｙ
ａｎｉｎｅ  ｔｉｎ（ＩＩ）  ｃｏｍｐｌｅｘ）、ＺｎＰｃ（Ｐｈｔｈａｌｏｃｙａｎｉ
ｎｅ  ｚｉｎｃ  ｃｏｍｐｌｅｘ）、ＣｏＰｃ（Ｃｏｂａｌｔ（ＩＩ）ｐｈｔｈａｌｏｃ
ｙａｎｉｎｅ，  β−ｆｏｒｍ）、ＦｅＰｃ（Ｐｈｔｈａｌｏｃｙａｎｉｎｅ  Ｉｒｏｎ
）、ＰｈＯ−ＶＯＰｃ（Ｖａｎａｄｙｌ  ２，９，１６，２３−ｔｅｔｒａｐｈｅｎｏｘ
ｙ−２９Ｈ，３１Ｈ−ｐｈｔｈａｌｏｃｙａｎｉｎｅ）等が挙げられる。
【０１３８】
該金属−酸素結合と芳香族配位子を有する金属錯体としては、金属−酸素の二重結合を有
する金属錯体を用いることが好ましい。金属−酸素の二重結合はアクセプター性を有する
ため、電子の移動（授受）がより容易になる。
【０１３９】
また、該金属−酸素結合と芳香族配位子を有する金属錯体としては、フタロシアニン系材
料が好ましい。特に、ＶＯＰｃ（Ｖａｎａｄｙｌ  ｐｈｔｈａｌｏｃｙａｎｉｎｅ）、Ｓ
ｎＯＰｃ（Ｐｈｔｈａｌｏｃｙａｎｉｎｅ  ｔｉｎ（ＩＶ）  ｏｘｉｄｅ  ｃｏｍｐｌｅ
ｘ）、ＴｉＯＰｃ（Ｐｈｔｈａｌｏｃｙａｎｉｎｅ  ｔｉｔａｎｉｕｍ  ｏｘｉｄｅ  ｃ
ｏｍｐｌｅｘ）は、分子構造的に金属−酸素の二重結合が他の分子に対して作用しやすく
、アクセプター性が高いため、好ましい。
【０１４０】
該フタロシアニン系材料としては、フェノキシ基を有するものが好ましく、具体的にはＰ
ｈＯ−ＶＯＰｃのような、フェノキシ基を有するフタロシアニン誘導体が好ましい。フェ
ノキシ基を有するフタロシアニン誘導体は、溶媒に可溶であるため、発光素子を形成する
上で扱いやすい、かつ、成膜に用いる装置のメンテナンスが容易であるという利点を有す
る。
【０１４１】
また、その他の電子輸送性の高い物質として、例えば、３，４，９，１０−ペリレンテト
ラカルボン酸二無水物（略称：ＰＴＣＤＡ）、３，４，９，１０−ペリレンテトラカルボ
キシリックビスベンゾイミダゾール（略称：ＰＴＣＢＩ）、Ｎ，Ｎ’−ジオクチル−３，
４，９，１０−ペリレンテトラカルボン酸ジイミド（略称：ＰＴＣＤＩ−Ｃ８Ｈ）、Ｎ，
Ｎ’−ジヘキシル−３，４，９，１０−ペリレンテトラカルボン酸ジイミド（略称：Ｈｅ
ｘ  ＰＴＣ）等のペリレン誘導体や、ピラジノ［２，３−ｆ］［１，１０］フェナントロ
リン−２，３−ジカルボニトリル（略称：ＰＰＤＮ）、２，３，６，７，１０，１１−ヘ
キサシアノ−１，４，５，８，９，１２−ヘキサアザトリフェニレン（略称：ＨＡＴ（Ｃ
Ｎ）６）、２，３−ジフェニルピリド［２，３−ｂ］ピラジン（略称：２ＰＹＰＲ）、２
，３−ビス（４−フルオロフェニル）ピリド［２，３−ｂ］ピラジン（略称：Ｆ２ＰＹＰ
Ｒ）等の含窒素縮合芳香族化合物などを用いても良い。含窒素縮合芳香族化合物は安定で
あるため、電子リレー層３０７を形成する為に用いる材料として好ましい。
【０１４２】
また、７，７，８，８−テトラシアノキノジメタン（略称：ＴＣＮＱ）、１，４，５，８
−ナフタレンテトラカルボン酸二無水物（略称：ＮＴＣＤＡ）、パーフルオロペンタセン
、銅ヘキサデカフルオロフタロシアニン（略称：Ｆ１６ＣｕＰｃ）、Ｎ，Ｎ’−ビス（２
，２，３，３，４，４，５，５，６，６，７，７，８，８，８−ペンタデカフルオロオク
チル）−１，４，５，８−ナフタレンテトラカルボン酸ジイミド（略称：ＮＴＣＤＩ−Ｃ
８Ｆ）、３’，４’−ジブチル−５，５’’−ビス（ジシアノメチレン）−５，５’’−
ジヒドロ−２，２’：５’，２’’−テルチオフェン（略称：ＤＣＭＴ）、メタノフラー
レン（例えば、［６，６］−フェニルＣ６１酪酸メチルエステル）等を用いることができ
る。
【０１４３】
電子リレー層３０７は、上述のドナー性物質をさらに含んでいても良い。電子リレー層３
０７にドナー性物質を含ませることによって、電子の移動が容易となり、発光素子をより
低電圧で駆動することが可能になる。
【０１４４】
該電子輸送性の高い物質や該ドナー性物質のＬＵＭＯ準位は、電荷発生領域３０８に含ま
れるアクセプター性物質のＬＵＭＯ準位と、電子輸送層３０４に含まれる電子輸送性の高
い物質のＬＵＭＯ準位（又は電子リレー層３０７もしくは電子注入バッファー層３０６が
接するＥＬ層２０３のＬＵＭＯ準位）の間となるようにする。ＬＵＭＯ準位は、−５．０
ｅＶ以上−３．０ｅＶ以下とするのが好ましい。なお、電子リレー層３０７にドナー性物
質を含ませる場合、電子輸送性の高い物質として、電荷発生領域３０８に含まれるアクセ
プター性物質のアクセプター準位より高いＬＵＭＯ準位を有する物質を用いることができ
る。
【０１４５】
なお、上述したＥＬ層２０３及び中間層２０７を構成する層は、それぞれ、蒸着法（真空
蒸着法を含む）、転写法、印刷法、インクジェット法、塗布法等の方法で形成することが
できる。
【０１４６】
本実施の形態で示した発光素子を用いて、パッシブマトリクス方式の発光装置や、トラン
ジスタによって発光素子の駆動が制御されたアクティブマトリクス方式の発光装置を作製
することができる。また、該発光装置を電子機器又は照明装置等に適用することができる
。
【０１４７】
本実施の形態は、他の実施の形態と自由に組み合わせることができる。
【符号の説明】
【０１４８】
２０１    第１の電極
２０３    ＥＬ層
２０３ａ    第１のＥＬ層
２０３ｂ    第２のＥＬ層
２０５    第２の電極
２０７    中間層
３０１    正孔注入層
３０２    正孔輸送層
３０３    発光層
３０４    電子輸送層
３０５    電子注入層
３０６    電子注入バッファー層
３０７    電子リレー層
３０８    電荷発生領域
【図１】
2019050377.tif 000009
【図２】
2019050377.tif 000010